La présente invention concerne un inhibiteur mixte de la corrosion des métaux; utilisé p#ur la pro+ec+=or des parties métalliques de dispositifs qui servent à la production, le magasinage et le transport de gaz naturel o de gaz de ville. bertales composants gazeux, comme par exemple le dioxyde de carbone: l'hydrogène sulfureux9 l'oxygène et les acides organiques, forment avec l'eau un fluide corrosif, qui provoque la détérioration de récipients métalliques, de conduites tubulaires, d'armatures et autres accessoires métalliques. L'action de ces composés est souvent renforcée par la présence de particules à caractère chimique 9 par exemple des chlorures, ou à caractère mécanique, par exemple du sable. L'attaque corrosive peut revêtir une forme superficielle, une forme de piqûres, ou une forme intercristalline, sous l'action conjointe des minerais entra#nés. Une autre forme de corrosion, consécutive au vieillissement des matériaux, est représentée par la formation de fissures0 Limiter la corrosion des systèmes mentionnés est important, bien que l'on connaisse des procédés théoriques destinés à protéger de la corrosion. On peut soit choisir des matériaux métalliques ocuteux résistant à la corrosion, soit revêtir les surfaces métalliques par une couche de matière synthétique, soit enfin employer des matériaux métalliques peu motteux, en appliquant des inhibiteurs de corrosion. On utilise généralement, comme inhibiteurs de corrosion, des matières comme les alcoylphénols et les sels de calcium des acides sulfoniques, ainsi que les polyesters, les hydrochlorures d'amines aliphatiques, des mélanges de bases alcoylpyridinium, les produits de condensation de la pyridine avec des hydrocarbures chlorométhylés, et d'autres produits semblables. L'inhibiteur mixte selon l'invention de la corrosion des métaux consiste en produits actifs, qui contiennent 5 à 30 % en poids d'agents volatils alcalinisants comme par exemple la morpho ir.es la cynlch-exylamines l'ammoniac, l'hydrazineD 5 à 50 % enpoids d'amines filmantes en C10 à C25, par exemple l#octade#ylamjne9 et 10 à 40 % en poids d'alcanolamides d'acides gras insaturés, ou de l'imidazoline et ses dérivés, en une concentration de 5 à 25 % en poids, ou bien des esters d'acides gras avec des alcools à poids moléculaire élevés dans une concentration de 5 à 25 '% en poids. Suivant une autre caractéristique, on met en oeuvre, pour 1 partie en poids de matière active, 5 à 50 parties en poids de solvant, par exemple du méthanol, éthanol, un condensat d'hydrocarbures ou. un mélange de ces mêmes pro#duits. L'inhibiteur mixte de corrosion métallique conforme à l'invention est utilisé avant tout dans les sondes servant au prélèvement du gaz de ville. Après dissolution dans le méthanol, éthanol ou un condensat d'hydrocarbures, l'inhi- biteur est introduit en quantité mesurée, sous la forme d'une solution de 2 à 20 %, à l'aide dtune pompe, dans la sonde d'extraction, et ceci en un proportion de 200 litres/i million de m3 du gaz extrait. La production de gaz ne peut commencer qutaprès une action de 24 heures de l'inhibiteur9 qui forme un film protecteur sur la surface métallique.Après le début de la production de gaz, le dosage sera, au cours de la première semaine, de 200 litres/i million de m3 de gaz9 la semaine suivante, de 50 litres/i million de ms de gaz et après, il sera toujours de 10 litres/1 million de m3 de gaz. L'invention sera mieux comprise à l'aide des exemple d'application concrets suivants EXEMPLE 1 L'inhibiteur mixte de corrosion métallique, qui contient 30 fo en poids de cyclohexylamine 30 % en poids d'octadeoylamine 40 * en poids d'alcanolamide d'acide gras insaturé, est mis en oeuvre sous la forme d'une solution alcoolique à 10 *. Lors d'essais de laboratoire, où les conditions effectives de corrosion ont été simulées, 1'inhibiteur mixte présentait une action protectrice de 93 %. EXEMPLE 2 L'inhibiteur mixte de corrosion métallique contenant 10 * en poids de morpholine 20 % en poids d'actadecylamine 20% en poids d'alcanolamide d'acide gras insaturé 25% en poids d'un dérive imidazoline (dérivé d'imidazol) et 25% en poids d'esters d'acides gras avec des alcools de poids moléculaire élevé. Cet inhibiteur est utilisé sous la forme d'une solution à 5% dans un melange méthanol condensat d'hydrocarbure, dans un rapport de 1 : 2. Au cours d'essais de laboratoires, l'inhibiteur mixte a prouvé un effet protecteur à 95%. EXEMPLE 3. L'inhibiteur mixte de corrosion métallique contenant 20% en poids de cyclohexylamine 10% en poids d'octadecylamine 40% en enpoids de diéthanolamine d'acide gras de coprah 20% en poids de dérivé alkoylé d'imidazole 10% en poids d'esters d'acide gras avec des alcools de poids moléculaire élevé est employé sous forme de solu tions à 5% dans un condensat d'hydrocarbures. Au cours des essais de laboratoire, l'inhibiteur mixte a montré une activité protectrice a REVENDICATIONS 1.- Inhibiteur mixte de corrosion métallique caractérisé en ce qu'il contient, comme matière active, 5 à 30 % en poids d'agent alcalinisant, 5 à 50 % en poids d'amine filmante en C10 à C25, et 10 à 40 % en poids d'alcanolamide d'acide grans insaturé. 2.- Inhibiteur mixte suivant la revendication 1, caractérisé en ce qu'il contient de l'imidazoline et ses dérivés en une concentration de 5 à 25 % en poids. 3.- Inhibiteur mixte suivant la revendication 1, caractérisé en ce qu'il contient en outre des esters d'acides gras avec des alcools à poids moléculaire élevé, en une concentration de 5 à 25 % enr-#oids. 4.- Inhibiteur mixte suivant les revendications 1 à 3, caractérisé en ce que, pour 1 partie en poids de matière active, on prend 5 à 50 parties en poids de solvant.